(57)【要約】マスク本体部の外表面にウィルス等を残留させることなく、高い抗菌作用、抗ウィルス作用を発揮させることができ、しかも通気性、捕集性及び生産性の向上を図ることを課題とする。マスク（１）は、マスク本体部（１０）と、マスク本体部（１０）の両側から延びている耳掛け部（２０）を備え、マスク本体部（１０）は、外層シートと中間層シートを有している。外層シートは、疎水性繊維により構成されている。中間層シートは、外層シートより着用者側に配設されるように外層シートに積層されていて、無機系抗菌剤を含有するポリオレフィン繊維により構成されている第１の繊維層と、第１の繊維層よりも大きい繊維径を有するポリオレフィン繊維により構成されている第２の繊維層を有している。第１の繊維層の繊維径は０．５〜２．８μｍの範囲内に設定され、第１の繊維層の、繊維径に対する無機系抗菌剤の粒子径の比率は０．１〜６．０の範囲内に設定されている。
2011016462.tif 000002
【特許請求の範囲】
【請求項１】
着用者の少なくとも口および鼻を覆うマスク本体部と、
前記マスク本体部の両側から延びており、着用者の耳に引っ掛けられる一対の耳掛け部を備えるマスクであって、
前記マスク本体部は、第１の繊維シートと、第２の繊維シートを含み、前記第１の繊維シートと前記第２の繊維シートは、マスク着用時に、前記第２の繊維シートが前記第１の繊維シートより着用者側に配設されるように積層されており、
前記第１の繊維シートは、疎水性繊維からなり、
前記第２の繊維シートは、無機系抗菌剤を含有するポリオレフィン繊維からなる第１の繊維層と、前記第１の繊維層よりも繊維径が大きいポリオレフィン繊維からなる第２の繊維層を含んでおり、前記第１の繊維層の繊維径が０．５〜２．８μｍの範囲内、前記第１の繊維層の前記繊維径に対する前記無機系抗菌剤の粒子径の比率が０．１〜６．０の範囲内に設定されていることを特徴とするマスク。
【請求項２】
請求項１に記載のマスクであって、
前記第２の繊維シートは、前記第１の繊維層が前記第２の繊維層よりも前記第１の繊維シート側に配設されるように構成されていることを特徴とするマスク。
【請求項３】
請求項１または２に記載のマスクであって、
前記第１の繊維シートは、繊維径が１０〜４０μｍの範囲内、ポアサイズが６０〜１００μｍの範囲内に設定されている疎水性繊維からなることを特徴とするマスク。
【請求項４】
請求項１〜３いずれか１項に記載のマスクであって、
前記マスク本体部は、前記第１の繊維シートと前記第２の繊維シートとの間に、ホットメルト接着剤が１．０〜３．０ｇ／ｍ２の範囲内の目付で繊維状に塗布された接合部を備えていることを特徴とするマスク。
【請求項５】
請求項１〜４いずれか１項に記載のマスクであって、
前記マスク本体部は、前記第２の繊維シートを挟んで前記第１の繊維シートと反対側に積層されている第３の繊維シートを含み、前記第３の繊維シートは、繊維径が１０〜４０μｍの範囲内、ポアサイズが６０〜１００μｍの範囲内に設定されている繊維からなることを特徴とするマスク。
【発明の詳細な説明】
【技術分野】
【０００１】
本発明は、着用者の顔に装着されるマスクに係り、詳しくは、抗菌作用や抗ウィルス作用を有するマスクの構築技術に関する。
【背景技術】
【０００２】
特許文献１には、着用者の口および鼻を覆う立体マスクが開示されている。近年、衛生環境意識の高まりや、風邪やインフルエンザの流行、更には、鳥インフルエンザやコロナウィルスに代表される新型感染病の発生などを受け、抗菌作用や抗ウィルス作用を有するマスクの開発が盛んに行われている。【０００３】
例えば、特許文献２および３には、無機系抗菌剤を含有するポリオレフィン繊維からなる不織布が開示されている。しかしながら、この不織布では、無機系抗菌剤の大半がポリオレフィンによって被覆された状態で繊維内部に存在しているため、繊維表面への無機系抗菌剤の露出量が少ない。このため、この不織布を用いてマスクを形成しても、無機系抗菌剤が有する、細菌やウィルスなどの病原体に対する抗菌作用や抗ウィルス作用が十分に発揮されない。【０００４】
また、マスク着用時に、着用者がマスク本体（マスクカップ）に触ることがある。この場合、マスク本体の外表面に付着した細菌やウィルスがそのまま外表面に留まると、外表面に付着している細菌やウィルスによって二次感染が生じるおそれがある。このため、無機系抗菌剤を含有する繊維シートを用いてマスクを形成する場合には、マスク本体の外表面に細菌やウィルスが残留しないように、無機系抗菌剤が有する抗菌作用や抗ウィルス作用を確実に発揮させることが要請される。【０００５】
更に、この種のマクスの開発に際しては、高い抗菌作用や抗ウィルス作用に対する要請と併せて、捕集性に優れ、空気中の粉塵等を捕捉することができること、通気性に優れ、マスク着用時の息苦しさを低減させることができること、生産性に優れ、マスク加工時に繊維切れ等が生じ難いことに対する要請もある。
【先行技術文献】
【特許文献】
【０００６】
【特許文献１】特開２００７−３７７３７号公報
【特許文献２】特開平５−１５３８７４号公報
【特許文献３】特開平８−３２５９１５号公報
【発明の概要】
【発明が解決しようとする課題】
【０００７】
本発明は、かかる点に鑑みてなされたものであり、マスク本体の外表面に細菌やウィルスを残留させることなく、高い抗菌作用や抗ウィルス作用を発揮させることができ、しかも通気性、捕集性および生産性の向上を図るのに有効な技術を提供することを課題とする。
【課題を解決するための手段】
【０００８】
上記課題を達成するため、各請求項に記載の発明が構成される。【０００９】
本発明に係るマスクは、着用者の顔に装着されるマスクであり、少なくとも、マスク本体部と一対の耳掛け部を備えている。マスクは、一回使用ないし数回使用を目安とした使い捨てタイプのものであってもよいし、あるいは、洗濯などを行うことによって繰り返し使用可能なタイプのものであってもよい。【００１０】
マスク本体部は、着用者の少なくとも口（口元）および鼻（鼻腔）を覆う。一対の耳掛け部は、マスク本体部の両側から延びており、着用者の耳に引っ掛けられる。耳掛け部は、耳に過度な負荷を与えないような伸縮性を有する素材を用いて構成されるのが好ましい。また、マスク本体部は、肌触りが良く着用感の良い感触のものであり、且つ顔に被着されたときの形状が保持され易い、耳掛け部よりも低伸縮性の素材を用いて構成されるのが好ましい。なお、マスク本体部は、平面形状であってもよいし、立体形状であってもよい。立体形状の場合には、少なくともマスク着用時にマスク本体部が立体形状とされればよく（例えば、マスク着用時に立体形状とされ、マスク着用前においては所定の態様で折り畳まれて平面形状とされる）、マスク着用時のみならずマスク着用前においても立体形状とされてもよい。マスク本体部は、一般的には、機械的、化学的、熱的などの処理によって繊維を固着したり絡み合わせたりして作られるシート状の構成物により構成され、典型的には、熱溶融性繊維（熱可塑性繊維）を一部に含み融着（溶着）可能な不織布によって構成される。【００１１】
マスク本体部は、第１の繊維シートと第２の繊維シートを含んでいる。第１の繊維シートは、疎水性繊維（「撥水性繊維」ともいう）により構成される。第２の繊維シートは、マスク着用時に、第１の繊維シートより着用者側に配設されるように第１の繊維シートに積層されている。本構成では、第１の繊維シートによってマスクの外表面（外気に触れる面）が形成される。マスク本体部は、第１の繊維シートと第２の繊維シートが積層された二層構造であってもよいし、あるいは、第１の繊維シートと第２の繊維シートに加えて更なる繊維シートが積層された三層以上の多層構造であってもよい。【００１２】
第２の繊維シートは、更に第１の繊維層と第２の繊維層を含んでいる。第１の繊維層は、無機系抗菌剤を含有するポリオレフィン繊維からなる繊維層として構成される。特に、この第１の繊維層では、繊維径が０．５〜２．８μｍの範囲内で、繊維径に対する無機系抗菌剤の粒子径の比率が０．１〜６．０の範囲内に設定されている。第２の繊維層は、第１の繊維層よりも繊維径が大きいポリオレフィン繊維からなる繊維層として構成される。第１の繊維層によって、第２の繊維シート全体としての所望の抗菌性、抗ウィルス性が確保され、第２の繊維層によって、第２の繊維シート全体としての所望の捕集性（「集塵性」ともいう）および通気性が確保される。第２の繊維シートは、第１の繊維層が第２の繊維層よりも第１の繊維シート側（外側）に配設された構成であってもよいし、あるいは、第２の繊維層が第１の繊維層よりも第１の繊維シート側（外側）に配設された構成であってもよい。【００１３】
第２の繊維シートに対しては、必要に応じてエレクトレット化処理を施すことができる。ここでいう「エレクトレット化処理」は、既知のエレクトレット設備を用いることにより、ポリオレフィン系繊維表面に所定量の正電荷あるいは負電荷を与えて分極させた誘電状態を形成させる処理として規定される。エレクトレット化処理が施された第２の繊維シートによってマスクを構成することにより、更なる捕集性向上が図られる。【００１４】
ここでいう「無機系抗菌剤」としては、人体に対して安全で、繊維の溶融紡糸時に加えられる熱などにより、揮発、分解、変質などを生じず、且つ短期間で抗菌・抗ウィルス作用が低下しない無機系抗菌剤のいずれもが使用できる。典型的には、銀イオン、銅イオン、亜鉛イオンなどのように抗菌・抗ウィルス作用を有する金属イオンを無機担体に保持させた無機系抗菌剤や、酸化チタン系無機系抗菌剤などのうちの１種または２種以上を用いることができる。抗菌性を有する金属イオンを無機担体に保持させた無機系抗菌剤では、無機担体の種類は特に限定されず、繊維シートの劣化作用などを示さない無機担体であればいずれも使用することができるが、好適には、イオン交換能や金属イオン吸着能を有して且つ金属イオンの保持能が高い無機担体が用いられる。このような無機担体としては、典型的には、ゼオライト、リン酸ジルコニウム、リン酸カルシウムなどを挙げることができ、このなかでも、高いイオン交換能を有するゼオライト、リン酸ジルコニウムが特に好適である。
またここでいう「ポリオレフィン系繊維からなる繊維層」は、ポリオレフィン系繊維のみからなる繊維層のみならず、ポリオレフィン系繊維に更に別の繊維が混合された繊維層をも広く包含する。ポリオレフィン系繊維として、典型的には、ポリプロピレン繊維、ポリエチレン繊維、ポリ１−ブテン繊維等が挙げられる。【００１５】
上記構成のマスクによれば、着用者の呼吸によりマスク外表面から着用者の口元へ向けて空気の流れが形成されるとき、細菌やウィルスを含む飛沫は、疎水性繊維からなる第１の繊維シートによって吸収されることなく（マスク外表面に留まることなく）、第２の繊維シート側へと誘導される。従って、マスク着脱時に着用者がマスク本体部（マスクカップ）に触ったとしても二次感染が防止され安心である。また、本発明者らが評価試験を行った結果、第２の繊維シートにおいて、第１の繊維層の繊維径と、繊維径に対する無機系抗菌剤の粒子径の比率のそれぞれを適正範囲に設定することによって、高い抗菌作用、抗ウィルス作用を発揮させることができ、しかも通気性、捕集性及び生産性の向上が図られることが確認された。【００１６】
特に、抗菌作用、抗ウィルス作用に関しては、第１の繊維層の繊維径および繊維径に対する無機系抗菌剤の粒子径の比率を上記の適正範囲に設定することによって、上記の適正範囲に設定されていない場合に比べて、繊維表面に無機系抗菌剤を効果的に露出させることができ、無機系抗菌剤が有する、細菌やウィルスなどの病原体に対する本来の抗菌作用、抗ウィルス作用を十分に発揮させることが可能となる。また、同じ抗菌作用、抗ウィルス作用を得る場合には、無機系抗菌剤の配合比率を抑えることが可能となり、製品コストの低減効果が高まる。また、繊維切れ等による生産性の低下を防止することができる。【００１７】
本発明に係る別の形態のマスクでは、第２の繊維シートは、第１の繊維層が第２の繊維層よりも第１の繊維シート側に配設された構成されている。このような構成によれば、第１の繊維シートを通過した、細菌やウィルスを含む飛沫を、第１の繊維層に含まれる無機系抗菌剤によって速やかに抗菌処理することが可能となる。【００１８】
本発明に係る更なる形態のマスクでは、第１の繊維シートは、繊維径が１０〜４０μｍの範囲内、ポアサイズ（細孔径）が６０〜１００μｍの範囲内に設定された疎水性繊維により構成されている。このような構成によれば、第１の繊維シートが低密度化され、通気性を高めて呼吸し易くするとともに、細菌やウィルスを含む飛沫を、第２の繊維シート側へと誘導し易くなる。【００１９】
本発明に係る更なる形態のマスクでは、マスク本体部は、第１の繊維シートと第２の繊維シートとの間に、ホットメルト接着剤が１．０〜３．０ｇ／ｍ２の範囲内の目付で繊維状に塗布された接合部を備えている。ここでいう「ホットメルト接着剤」は、熱可塑性樹脂を主成分とした有機溶剤を全く含まない接着剤を意味する。また、ここでいう「繊維状の塗布」では、典型的には、ホットメルト樹脂の繊維が、ほぼ等間隔で塗布方向に蛇行した状態で被着部に塗布される。なお、直径や形状、パターン等は、ホットメルト樹脂の種類、塗布条件によって適宜選択可能である。このような低目付けの接合部は、接着剤が皮膜状に塗布された場合と異なり、細菌やウィルスを含む飛沫の移動が阻止され、飛沫誘導効率が低下するのを防止する機能を有する。【００２０】
本発明に係る更なる形態のマスクでは、マスク本体部は、第２の繊維シートを挟んで第１の繊維シートと反対側に、繊維径が１０〜４０μｍの範囲内、ポアサイズ（細孔径）が６０〜１００μｍの範囲内に設定されている繊維からなる第３の繊維シートが積層されている。第３の繊維シートを低密度化することによって、通気性を高めて呼吸し易くすることが可能となる。【００２１】
本発明の他の特質、作用および効果については、本明細書、特許請求の範囲、添付図面を参照することで直ちに理解可能である。
【発明の効果】
【００２２】
以上のように、本発明によれば、着用者の顔に装着されるマスクにおいて、マスク本体の外表面に細菌やウィルスを残留させることなく、高い抗菌作用、抗ウィルス作用を発揮させることができ、しかも通気性、捕集性及び生産性の向上を図るのに有効な技術を提供することが可能となった。
【図面の簡単な説明】
【００２３】
【図１】本発明の一実施の形態のマスク１の斜視図である。
【図２】マスク１を構成するマスク本体部１０の断面図である。
【発明を実施するための形態】
【００２４】
以下に、本発明の「マスク」の一実施の形態であるマスク１の構成を、図１および図２を参照して説明する。
なお、以上および以下に記載されている構成ないし方法は、本発明の「マスク」の製造および使用を実現せしめるために、他の構成ないし方法とは別に、あるいはこれらと組み合わせて用いることができる。以下の詳細な説明は、本発明の好ましい適用例を実施するための詳細情報を当業者に教示するに留まり、本発明の技術的範囲は、当該詳細な説明によって制限されず、特許請求の範囲の記載に基づいて定められる。このため、以下の詳細な説明における各構成あるいは各方法は、広義の意味において、本発明を実施するのに全て必須であるというものではなく、本発明の代表的形態を開示するに留まるものである。
【００２５】
本実施の形態のマスク１の斜視図が図１に示されている。図１に示されているマスク１は、１回ないし数回の使用を想定した使い捨てマスクとして構成され、風邪などのウィルス対策に好適に用いられる。その他、必要に応じて、花粉対策等に用いることもできる。本実施の形態のマスク１は、マスク本体部１０と耳掛け部２０により構成されている。
【００２６】
（マスク本体部１０）
マスク本体部１０は、着用者（マスク着用者）の口（口元）および鼻（鼻腔）を覆う部材である。マスク本体部１０の全部または一部が、本発明の「マスク本体部」に相当する。
マスク本体部１０は、着用者の右顔面を覆う右側シート片１０ａと左顔面を覆う左側シート片１０ｂにより構成されている。右側シート片１０ａと左側シート片１０ｂは、熱溶着によって互いに連接状に接合されている。また、右側シート片１０ａと左側シート片１０ｂの接合部分には、上下方向に長手状に延在する接合縁１０ｃが形成されており、マスク本体部１０は、接合縁１０ｃを境界として左右に二分される。これにより、マスク本体部１０は、マスク着用時に、着用者側の着用面がカップ形状あるいは凹み形状を形成する立体形状（立体構造）となる。したがって、マスク本体部１０は、「口覆い部」あるいは「マスクカップ」とも呼ばれる。
【００２７】
マスク本体部１０は、マスク着用時に、右側シート片１０ａと左側シート片１０ｂが互いに離間した拡開状態に設定されて立体状となる。一方、マスク収納時あるいはマスク未使用時には、右側シート片１０ａと左側シート片１０ｂが互いに当接した折り畳み状態（平面状）に設定される。なお、マスク本体部１０は、少なくともマスク着用時に立体状であればよく、マスク着用時だけでなくマスク着用前（マスク未使用時）にも立体状であってもよい。また、マスク本体部１０は、マスク着用時に立体構造が保持され易くなるように耳掛け部２０よりも低伸縮性とされるのが好ましい。
【００２８】
マスク本体部１０（すなわち、右側シート片１０ａおよび左側シート片１０ｂ）の断面図が、図２に示されている。図２に示されているように、マスク本体部１０は、マスク装着時に外側（着用者の顔と反対側）に配置される外層シート１１と、マスク装着時に着用者の顔側に配置される内層シート１２と、外層シート１１と内層シート１２の間に設けられている中間層シートを有している。すなわち、マスク本体部１０は、中間層シート１３を挟んで両側に外層シート１１と内層シート１２が配置されるように積層された３層構造のシートとして構成されている。さらに、中間層シート１３は、いずれも不織布により構成される第１の繊維層１４と第２の繊維層１５が複合された複合繊維シートとして構成されている。また、外層シート１１と中間層シート１３との間および内層シート１２と中間層シート１３との間には、接合部１６が設けられている。外層シート１１、内層シート１２および中間層シート１３が、それぞれ本発明の「第１の繊維シート」、「第３の繊維シート」および「第２の繊維シート」に相当する。
なお、外層シート１１、内層シート１２および中間層シート１３それぞれは、一片の不織布シートによって構成されていてもよいし、複数の不織布シートを積層しあるいは突き合わせて接合した構成であってもよい。
【００２９】
外層シート１１は、低密度で且つ疎水性あるいは撥水性の高い（疎水性繊維あるいは撥水性繊維により構成される）不織布シート（繊維シート）として構成される。典型的には、ポリエチレンテレフタレート繊維およびポリエチレン繊維を含み、加圧ロールによってポイントボンド加工された低密度のポイントボンド不織布シート（例えば、平均繊維径が１０〜４０μｍ、ポアサイズ（細孔径）が６０〜１００μｍ、目付けが２０〜４０ｇ／ｍ２の不織布シート）が用いられる。このような構成の低密度の外層シート１１を用いることにより、外層シート１１に付着した細菌やウィルスを含む飛沫は、外層シート１１自体に吸収あるいは吸着されるのが抑制されて、中間層シート１３側に誘導され易くなり、また通気性が高まって呼吸し易くなるとともに、肌触りが良い。なお、外層シート１１は、全体として疎水性あるいは撥水性が高ければよく、厳密に、疎水性あるいは撥水性の高い繊維シートのみで構成されていなくてもよい。
【００３０】
内層シート１２は、低密度の不織布からなる繊維シートとして構成される。典型的には、外層シート１１と同種のポイントボンド不織布シートが用いられる。この場合、内層シート１２は、疎水性あるいは撥水性の高い不織布シートが用いられてもよいし、疎水性あるいは撥水性の低い不織布シートが用いられてもよい。このような構成の内層シート１２を用いることにより、通気性が高まって呼吸し易くなるとともに、肌触りが良い。
【００３１】
中間層シート１３の第１の繊維層１４は、微粒子状の無機系抗菌剤を含有するポリオレフィン系樹脂組成物（典型的には、ポリプロピレン樹脂）から製造されたポリオレフィン繊維からなる不織布層として構成される。第１の繊維層１４は、外層シート１１や内層シート１２よりも高密度の不織布層とされる。特に、本実施の形態の中間層シート１３では、第１の繊維層１４が、第２の繊維層１５よりも外層シート１１側、すなわち外側に配設されている。このような構成により、外層シート１１を通過した、細菌やウィルスを含む飛沫を、第１の繊維層１４に含まれている微粒子状の無機系抗菌剤によって速やかに抗菌処理することが可能となる。第１の繊維層１４が、本発明の「第１の繊維層」に相当する。
【００３２】
第１の繊維層１４に含有される無機系抗菌剤としては、人体に対して安全で、繊維の溶融紡糸時に加えられる熱などによる揮発、分解、変質がなく、且つ短期間で抗菌・抗ウィルス作用が低下しない無機系抗菌剤のいずれも使用することができる。典型的には、銀イオン、銅イオン、亜鉛イオンなどの抗菌・抗ウィルス作用を有する金属イオンを無機担体に保持させた無機系抗菌剤、酸化チタン系無機系抗菌剤などのうちの１種または２種以上を用いることができる。抗菌性を有する金属イオンを無機担体に保持させた無機系抗菌剤では、無機担体の種類は特に限定されず、繊維シートの劣化作用などを示さない無機担体であればいずれも使用することができるが、好適には、イオン交換能や金属イオン吸着能を有し且つ金属イオンの保持能が高い無機担体が用いられる。このような無機担体としては、典型的には、ゼオライト、リン酸ジルコニウム、リン酸カルシウムなどを挙げることができる。このなかでも、高いイオン交換能を有するゼオライト、リン酸ジルコニウムが特に好適である。無機系抗菌剤が、本発明の「無機系抗菌剤」に相当する。
【００３３】
中間層シート１３の第２の繊維層１５は、無機系抗菌剤を含有しないポリオレフィン繊維からなる不織布層として構成される。第２の繊維層１５は、外層シート１１や内層シート１２よりも高密度の不織布層とされる。本実施の形態の中間層シート１３では、第２の繊維層１５が、第１の繊維層１４よりも内層シート１２側、すなわち着用者側に配設されている。また、第２の繊維層１５は、第１の繊維層１４より繊維径（平均繊維径）が大きい。これにより、中間層シート１３全体として、第１の繊維層１４によって抗菌作用・抗ウィルス作用を発揮しながら、第２の繊維層１４によって所望の捕集性（「集塵性」ともいう）および通気性を確保することができる。また、第２の繊維層１５によって、繊維径が小さい第１の繊維層１４が確実に保持される。第２の繊維層１５が、本発明の「第２の繊維層」に相当する。
【００３４】
各接合部１６は、ホットメルト接着剤を被着部に低目付け（例えば１．０〜３．０ｇ／ｍ２）で繊維状に塗布することによって形成される。ここでいう「ホットメルト接着剤」は、熱可塑性樹脂を主成分とした有機溶剤を全く含まない接着剤である。また、ここでいう「繊維状の塗布」では、典型的には、ホットメルト樹脂の繊維が、ほぼ等間隔で塗布方向に蛇行した状態で被着部に塗布される。なお、直径や形状、パターン等は、ホットメルト樹脂の種類、塗布条件によって適宜選択可能である。このような構成の低目付けの接合部１６は、接着剤が皮膜状に塗布されて形成された接合部と異なり、細菌やウィルスを含む飛沫の移動の阻止による飛沫誘導効率の低下を防止する機能を有する。接合部１６が、本発明の「接合部」に相当する。
【００３５】
（耳掛け部２０）
耳掛け部２０は、マスク本体部１０の左右両側、すなわち右側シート片１０ａ及び左側シート片１０ｂそれぞれの端部から延びている。耳掛け部２０が、本発明の「耳掛け部」に相当する。耳掛け部２０は、マスク本体部１０と別体に形成され、マスク本体部１０に部分的に重ね合わせて接合される。なお、耳掛け部２０は、マスク本体部１０の一部としてマスク本体部１０と一体に形成してもよい。また、耳掛け部２０は、開口２１を有するリング状に形成される。マスク着用時には、着用者の顔、特に鼻と口をマスク本体部１０によって覆った状態で、耳掛け部２０の開口２１が着用者の耳に引っ掛けられる。
耳掛け部２０は、マスク本体部１０と同様に、熱可塑性合成繊維からなる不織布により形成される。耳掛け部２０は、耳に過度な負荷を与えないような伸縮性を有するのが好ましい。例えば、非弾性的に伸長可能な伸長性繊維からなる伸長層（例えば、プロピレン連続繊維が互いに溶着された不織布）と、弾性伸縮可能な弾性伸縮性繊維からなる弾性層（例えば、熱可塑性合成繊維のエラストラマーやウレタン等からなる弾性糸を使用した不織布）が積層されて構成される。
【００３６】
上記構成の中間層シート１３の製造方法およびマスク本体部１０の製造方法の一例を以下に説明する。この製造方法は、以下の（ステップ１）〜（ステップ４）を有している。
【００３７】
（ステップ１）
ポリプロピレン（メルトフローレート（ＭＦＲ）＝７００ｇ／１０分）を、一般的なメルトブロー（「メルトブローン」と呼ばれることもある）設備を使用して、紡糸温度２８０℃、エア温度２９０℃、エア圧力１．２ｋｇ／ｃｍ２、単孔吐出量０．４ｇ／孔・分、口金における紡糸孔数２８５０個（１列配置）、捕集距離３０ｃｍにてメルトブロー紡糸を行う。これにより、所定の目付けおよび繊維径（平均繊維径）を有する不織布層（第２の繊維層１５）が製造される。
【００３８】
（ステップ２）
ポリプロピレン（α）（ＭＦＲ＝７００ｇ／１０分）８０質量部に、リン酸ジルコニウムを主体とする無機イオン交換体に銀イオンを担持させた銀系無機系抗菌剤(東亞合成社製「ノバロンＡＧ３００」、平均粒子径１μｍ、略立方体形)２０質量部を配合して、銀系無機系抗菌剤を含有するマスターバッチを調製する。調整したマスターバッチと、ポリプロピレン（β）（ＭＦＲ＝７００ｇ／１０分）を、マスターバッチ：ポリプロピレン（β）＝１：１の質量比で混合し、一般的なメルトブロー設備を使用して、紡系温度２８０℃、エア温度２９０℃、エア圧力１．２ｋｇ／ｃｍ２、単孔吐出量０．１ｇ／孔・分、口金における紡糸孔数２８５０個（１列配置）にて、上記ステップ１で製造した不織布層（第２の繊維層１５）の上にメルトブロー紡糸を行なって新たな不織布層（第１の繊維層１４）を形成する。これにより、第１の繊維層１４と第２の繊維層１５からなる複合繊維シートが製造される。
【００３９】
（ステップ３）
上記ステップ２で得られた複合繊維シートに対し、一般的なエレクトレット設備を使用して、針状電極とロール電極間の距離２５ｍｍ、印加電圧−２５ＫＶ、温度８０℃の条件下でエレクトレット化処理を施す。これにより、帯電複合繊維シート（中間層シート１３）が製造される。このエレクトレット化処理によって、ポリプロピレン繊維表面に所定量の正電荷あるいは負電荷が与えられ、分極した誘電状態が形成される。エレクトレット化処理が施された複合繊維シートによってマスクを構成することにより、捕集性あるいは集塵性の更なる向上を図ることができる。
【００４０】
本実施の形態では、第１の繊維層１４および第２の繊維層１５を、ポリオレフィン系繊維のうちのポリプロピレン繊維により構成したため、エレクトレット化処理をとりわけ容易に行なうことが可能であるとともに、コスト面に優れた安価なマスクを提供することができる。なお、必要に応じて、ポリプロピレン繊維以外のポリオレフィン系繊維、例えばポリエチレン繊維やポリ１−ブテン繊維等を用いて第１の繊維層１４および第２の繊維層１５を構成してもよい。
【００４１】
（ステップ４）
上記ステップ３で得られた帯電複合繊維シート（中間層シート１３）の一方の面にホットメルト接着剤を低目付け（例えば１．０〜３．０ｇ／ｍ２）で繊維状に塗布した状態で外層シート１１を貼り付ける。また、帯電複合繊維シート（中間層シート１３）の他方の面にホットメルト接着剤を低目付け（例えば１．０〜３．０ｇ／ｍ２）で繊維状に塗布した状態で内層シート１２を貼り付ける。これにより、マスク本体部１０が製造される。
【００４２】
ところで、本実施の形態のマスク１のように、微粒子状の無機系抗菌剤を含有するポリオレフィン繊維からなるマスクでは、無機系抗菌剤の大半がポリオレフィンで被覆された状態で繊維内部に存在すると、繊維表面への無機系抗菌剤の露出が少なくなり、無機系抗菌剤が有する本来の抗菌作用・抗ウィルス作用が十分に発揮されない。そこで、本発明者らは、無機系抗菌剤を含有するポリオレフィン繊維の繊維径と、無機系抗菌剤の粒子径との関係に着目し、ポリオレフィン繊維の繊維径および無機系抗菌剤の粒子径に関する値を特定の範囲に設定することにより、無機系抗菌剤が有する本来の抗菌作用・抗ウィルス作用を十分に発揮させることができ、また、捕集性および通気性を確保することが可能となることを見出すことに成功した。
【００４３】
以下に、マスク本体部１０の構成を変更した場合のマスク性能について説明する。なお、マスク性能の評価に際し、マスク本体部１０を模した以下の実施例１〜１０および比較例１〜１０の評価片を作成した。
【００４４】
なお、各評価片は、いずれも、外層シート１１および内層シート１２として、エレクトレット化されていない、ポリエチレンテレフタレート／ポリエチレン製のポイントボンド不織布シート（平均繊維径：１７μｍ、目付け：３２ｇ／ｍ２）を用いている。また、無機系抗菌剤の粒子径、織維層の繊維径および目付け、ポアサイズについては、以下の方法を用いて測定した。
【００４５】
（無機系抗菌剤の粒子径）
第１の繊維層１４に含有される微粒子状の無機系抗菌剤(銀系無機系杭菌剤)に水を加え、十分に撹拌して水中に均一に分散させた。そして、レーザー回折散乱式粒度測定装置(掘場製作所製「ＬＡ−９２０」)を使用して、この分散液の粒度分布を測定した。この時、測定装置に内蔵されている超音波ホモジナイザーにより超音波を１分間照射した後に分散液の粒度分析を測定し、体積基準の粒度分布により計算される算術平均値（μｍ）を無機系抗菌剤の平均粒子径とした。そして、計算した無機系抗菌剤の平均粒子径を、第１の繊維層１４に含有される無機系抗菌剤の粒子径とした。
【００４６】
（繊維径）
ポリオレフィン織維からなる第１の繊維層１４（第２の繊維層１５）から（縦×横＝５ｃｍ×５ｃｍ）の正方形の試験片を採取した。そして、採取した試験片の表面の中央部（対角線の交点を中心とする部分）を、走査型電子顕微鏡（ＳＥＭ；Ｓｃａｎｎｉｎｇ  Ｅｌｅｃｔｒｏｎ  Ｍｉｃｒｏｓｃｏｐｅ）を使用して１０００倍の倍率で写真撮影した。これにより得た写真上に、写真の中央部（対角線の交点）を中心とする半径１５ｃｍの円を描いた。そして、描いた円内に含まれる全ての未融着ポリオレフィン繊維（通常約５０〜１００本程度）の長さ方向の中央部またはそれに近い箇所での繊維径をノギスにより測定し、測定した繊維径の平均値をポリオレフィン繊維の平均織維径（μｍ）とした。そして、求めたポリオレフィン繊維の平均繊維径を、第１の繊維層１４（第２の繊維層１５）の繊維径とした。
【００４７】
なお、ポリオレフィン繊維の平均織維径を求める際は、写真に写っているポリオレフィン繊維が、第１の繊維層１４（第２の繊維層１５）の最表面に位置するポリオレフィン繊維であるかまたは内側に位置するポリオレフィン繊維であるかを区別せずに、写真に写っているポリオレフィン繊維すべての繊維径を測定し、その測定値の平均を求めた。第１の繊維層１４（第２の繊維層１５）の試験片は、必要に応じて、上記試験片（縦×横＝５ｃｍ×５ｃｍ）以外の大きさのものを用いることもできる。
【００４８】
（目付け）
第２の繊維層１５の目付けに関しては、第２の繊維層１５として用いた不織布から（縦×横＝２０ｃｍ×２０ｃｍ）の正方形の試験片を採取した。そして、ＪＩＳ  Ｌ１９０６（一般長繊維不織布試験方法）に準拠して、採取した試験片の幅方向に沿って３箇所で目付けを測定し、測定した目付の平均値を第２の繊維層１５の目付けとした。
中間層シート１３（複合織維シート)の目付けに関しては、中間層シート１３から（縦×横＝２０ｃｍ×２０ｃｍ）の正方形の試験片を採取した。そして、ＪＩＳ  Ｌ１９０６（一般長繊維不織布試験方法）に準拠して、採取した試験片の幅方向に沿って３箇所で目付けを測定し、測定した目付の平均値を中間層シート１３全体の目付けとした。
第１の繊維層１４の目付けに関しては、中間層シート１３全体の目付けから、前記算出した第２の繊維層１５の目付けを差し引いて、第１の繊維層１４の目付けとした。
なお、第２の繊維層１５および中間層シート１３ぞれぞれの試験片は、必要に応じて、上記試験片（縦×横＝２０ｃｍ×２０ｃｍ）以外の大きさのものを用いることもできる。
【００４９】
（ポアサイズ）
ポアサイズに関しては、マスク本体部（口覆い部）１０から直径４２．５ｍｍの円形の試験片を採取した。そして、既知の測定装置（Ｐｏｒｏｕｓ  Ｍａｔｅｒｉａｌｓ，Ｉｎｃ社製のＡｕｔｏｍａｔｅｄ  Ｐｅｒｍ  Ｐｏｒｏｍｅｔｅｒ）を使用して、採取した試験片の平均細孔径を測定し、測定した平均細孔径をポアサイズとして規定した。これにより、例えば、外層シート１１や内層シート１２を構成する繊維のポアサイズを測定することができる。
【００５０】
（実施例１）
実施例１の評価片に関しては、中間層シート１３の第１の繊維層１４に相当する不織布シートとして、ポリプロピレン製のメルトブロー不織布シート（繊維径：１．５μｍ、目付け：１．５ｇ／ｍ２、無機系抗菌剤粒子径：１．０μｍ、（無機系抗菌剤粒子径／繊維径）：０．７）を用いた。また、中間層シート１３の第２の繊維層１５に相当する不織布シートとして、ポリプロピレン製のメルトブロー不織布シート（繊維径：３．５μｍ、目付け：１５ｇ／ｍ２）を用いた。この評価片では、総目付けを８４．１ｇ／ｍ２とし、無機系抗菌剤配合量を０．１５ｇ／ｍ２とした。
【００５１】
（実施例２）
実施例２の評価片に関しては、中間層シート１３の第１の繊維層１４に相当する不織布シートとして、ポリプロピレン製のメルトブロー不織布シート（繊維径：０．５μｍ、目付け：１．５ｇ／ｍ２、無機系抗菌剤粒子径：０．２μｍ、（無機系抗菌剤粒子径／繊維径）：０．４）を用いた。また、中間層シート１３の第２の繊維層１５に相当する不織布シートとして、実施例１の評価片と同様の不織布シートを用いた。また、この評価片では、総目付けおよび無機系抗菌剤配合量を実施例１の評価片と同様とした。
【００５２】
（実施例３）
実施例３の評価片に関しては、中間層シート１３の第１の繊維層１４に相当する不織布シートとして、ポリプロピレン製のメルトブロー不織布シート（繊維径：１．５μｍ、目付け：１．５ｇ／ｍ２、無機系抗菌剤粒子径：０．２μｍ、（無機系抗菌剤粒子径／繊維径）：０．１３）を用いた。また、中間層シート１３の第２の繊維層１５に相当する不織布シートとして、実施例１の評価片と同様の不織布シートを用いた。また、この評価片では、総目付けおよび無機系抗菌剤配合量を実施例１の評価片と同様とした。
【００５３】
（実施例４）
実施例４の評価片に関しては、中間層シート１３の第１の繊維層１４に相当する不織布シートとして、ポリプロピレン製のメルトブロー不織布シート（繊維径：２．０μｍ、目付け：１．０ｇ／ｍ２、無機系抗菌剤粒子径：０．２μｍ、（無機系抗菌剤粒子径／繊維径）：０．１）を用いた。また、中間層シート１３の第２の繊維層１５に相当する不織布シートとして、実施例１の評価片と同様の不織布シートを用いた。また、この評価片では、総目付けおよび無機系抗菌剤配合量を実施例１の評価片と同様とした。
【００５４】
（実施例５）
実施例５の評価片に関しては、中間層シート１３の第１の繊維層１４に相当する不織布シートとして、ポリプロピレン製のメルトブロー不織布シート（繊維径：０．５μｍ、目付け：１．０ｇ／ｍ２、無機系抗菌剤粒子径：１．０μｍ、（無機系抗菌剤粒子径／繊維径）：２．０）を用いた。また、中間層シート１３の第２の繊維層１５に相当する不織布シートとして、実施例１の評価片と同様の不織布シートを用いた。また、この評価片では、総目付けおよび無機系抗菌剤配合量を実施例１の評価片と同様とした。
【００５５】
（実施例６）
実施例６の評価片に関しては、中間層シート１３の第１の繊維層１４に相当する不織布シートとして、ポリプロピレン製のメルトブロー不織布シート（繊維径：２．８μｍ、目付け：１．０ｇ／ｍ２、無機系抗菌剤粒子径：１．０μｍ、（無機系抗菌剤粒子径／繊維径）：０．３６）を用いた。また、中間層シート１３の第２の繊維層１５に相当する不織布シートとして、実施例１の評価片と同様の不織布シートを用いた。また、この評価片では、総目付けおよび無機系抗菌剤配合量を実施例１の評価片と同様とした。
【００５６】
（実施例７）
実施例７の評価片に関しては、中間層シート１３の第１の繊維層１４に相当する不織布シートとして、ポリプロピレン製のメルトブロー不織布シート（繊維径：０．５μｍ、目付け：１．０ｇ／ｍ２、無機系抗菌剤粒子径：３．０μｍ、（無機系抗菌剤粒子径／繊維径）：６．０）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００５７】
（実施例８）
実施例８の評価片に関しては、中間層シート１３の第１の繊維層１４に相当する不織布シートとして、ポリプロピレン製のメルトブロー不織布シート（繊維径：１．０μｍ、目付け：１．０ｇ／ｍ２、無機系抗菌剤粒子径：６．０μｍ、（無機系抗菌剤粒子径／繊維径）：６．０）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００５８】
（実施例９）
実施例９の評価片に関しては、中間層シート１３の第１の繊維層１４に相当する不織布シートとして、ポリプロピレン製のメルトブロー不織布シート（繊維径：１．５μｍ、目付け：１．０ｇ／ｍ２、無機系抗菌剤粒子径：６．０μｍ、（無機系抗菌剤粒子径／繊維径）：４．０）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００５９】
（実施例１０）
実施例１０の評価片に関しては、中間層シート１３の第１の繊維層１４に相当する不織布シートとして、ポリプロピレン製のメルトブロー不織布シート（繊維径：２．８μｍ、目付け：１．０ｇ／ｍ２、無機系抗菌剤粒子径：６．０μｍ、（無機系抗菌剤粒子径／繊維径）：２．１）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００６０】
（比較例１）
比較例１の評価片に関しては、中間層シート１３を単一の繊維層からなる不織布シートのみによって形成し、この不織布シートとして、ポリプロピレン製のメルトブロー不織布シート（繊維径：３．５μｍ、目付け：１８ｇ／ｍ２、無機系抗菌剤粒子径：１．０μｍ）を用いた。この評価片では、総目付けを８５．６ｇ／ｍ２とし、無機系抗菌剤配合量を０．３０ｇ／ｍ２とした。
【００６１】
（比較例２）
比較例２の評価片に関しては、中間層シート１３の第１の繊維層１４に相当する不織布シートとして、ポリプロピレン製のメルトブロー不織布シート（繊維径：０．４μｍ、目付け：１．５ｇ／ｍ２、無機系抗菌剤粒子径：０．１μｍ、（無機系抗菌剤粒子径／繊維径）：０．２５）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００６２】
（比較例３）
比較例３の評価片に関しては、中間層シート１３の第１の繊維層１４に相当する不織布シートとして、ポリプロピレン製のメルトブロー不織布シート（繊維径：１．５μｍ、目付け：１．５ｇ／ｍ２、無機系抗菌剤粒子径：０．１μｍ、（無機系抗菌剤粒子径／繊維径）：０．０７）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００６３】
（比較例４）
比較例４の評価片に関しては、中間層シート１３の第１の繊維層１４に相当する不織布シートとして、ポリプロピレン製のメルトブロー不織布シート（繊維径：２．５μｍ、目付け：１．５ｇ／ｍ２、無機系抗菌剤粒子径：０．２μｍ、（無機系抗菌剤粒子径／繊維径）：０．０８）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００６４】
（比較例５）
比較例５の評価片に関しては、中間層シート１３の第１の繊維層１４に相当する不織布シートとして、ポリプロピレン製のメルトブロー不織布シート（繊維径：０．４μｍ、目付け：１．５ｇ／ｍ２、無機系抗菌剤粒子径：１．０μｍ、（無機系抗菌剤粒子径／繊維径）：２．５）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００６５】
（比較例６）
比較例６の評価片に関しては、中間層シート１３の第１の繊維層１４に相当する不織布シートとして、ポリプロピレン製のメルトブロー不織布シート（繊維径：３．０μｍ、目付け：１．５ｇ／ｍ２、無機系抗菌剤粒子径：１．０μｍ、（無機系抗菌剤粒子径／繊維径）：０．３）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００６６】
（比較例７）
比較例７の評価片に関しては、中間層シート１３の第１の繊維層１４に相当する不織布シートとして、ポリプロピレン製のメルトブロー不織布シート（繊維径：０．４μｍ、目付け：１．５ｇ／ｍ２、無機系抗菌剤粒子径：３．０μｍ、（無機系抗菌剤粒子径／繊維径）：７．５）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００６７】
（比較例８）
比較例８の評価片に関しては、中間層シート１３の第１の繊維層１４に相当する不織布シートとして、ポリプロピレン製のメルトブロー不織布シート（繊維径：０．９μｍ、目付け：１．５ｇ／ｍ２、無機系抗菌剤粒子径：６．０μｍ、（無機系抗菌剤粒子径／繊維径）：６．７）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００６８】
（比較例９）
比較例９の評価片に関しては、中間層シート１３の第１の繊維層１４に相当する不織布シートとして、ポリプロピレン製のメルトブロー不織布シート（繊維径：１．５μｍ、目付け：１．５ｇ／ｍ２、無機系抗菌剤粒子径：７．０μｍ、（無機系抗菌剤粒子径／繊維径）：４．７）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００６９】
（比較例１０）
比較例１０の評価片に関しては、中間層シート１３の第１の繊維層１４に相当する不織布シートとして、ポリプロピレン製のメルトブロー不織布シート（繊維径：３．０μｍ、目付け：１．５ｇ／ｍ２、無機系抗菌剤粒子径：７．０μｍ、（無機系抗菌剤粒子径／繊維径）：２．３）を用いた。また、中間層シート１３の第２の繊維層１５に相当する不織布シートとして、実施例１の評価片と同様の不織布シートを用いた。また、この評価片では、総目付け及び無機系抗菌剤配合量を実施例１の評価片と同様とした。
【００７０】
（通気抵抗値の導出および評価）
通気抵抗値の測定では、マスクの本体部（口覆い部）から縦横寸法４０ｍｍ以上の試料を採取した。なお、通気抵抗値は、メルトブロー層（フィルター層）単独で測定することが好ましいが、超音波シールやヒートシール、接着剤等で一体化されている場合には、メルトブロー層を含む最低層数で測定する。通気抵抗値の測定には、Ａｕｔｏｍａｔｉｃ  Ａｉｒ−Ｐｅｒｍｅａｂｉｌｉｔｙ  Ｔｅｓｔｅｒ（カトーテック社製、商品名「ＫＥＳ−Ｆ８−ＡＰ１」）を使用し、流量４ｃｃ／ｃｍ２／ｓｅｃ（面積：２π×１０−４ｍ２）で、空気を試料に放出（排気モード）し、また、空気を試料から吸引（吸気モード）した。そして、排気モードを３秒、吸気モードを３秒行った時の圧力損失を半導体差圧ゲージを用いて測定し、測定値の積分値によって通気抵抗値（ｃｃ／ｃｍ２／ｓｅｃ）を得た。
また、求めた通気抵抗値（ｃｃ／ｃｍ２／ｓｅｃ）に基づいて、通気性を○、△、×の３段階で判定した。この判定では、通気抵抗値（ｃｃ／ｃｍ２／ｓｅｃ）が０．４１以下の場合を○、０．４２〜０．４５の範囲内の場合を△、０．４６以上の場合を×とした。
【００７１】
（バクテリア濾過効率（ＢＦＥ；Ｂａｃｔｅｒｉａｌ  Ｆｉｌｔａｔｉｏｎ  Ｅｆｆｉｃｉｅｎｃｙ）の導出及び評価）
バクテリア濾過効率（ＢＦＥ）の測定では、マスクの本体部（口覆い部）から縦横寸法９０ｍｍ以上の試料を採取した。なお、マスクの本体部（口覆い部）から縦横寸法９０ｍｍ以上の試料を採取できない場合には、採取した複数枚の試料を合掌状に重ね、超音波あるいはヒートシールで直線状にシールすることによって縦横寸法９０ｍｍ以上の試料を作成した。バクテリア濾過効率（ＢＦＥ）の測定は、メルトブロー層（フィルター層）で行うのが好ましいが、メルトブロー層と他の層（例えば、スパンボンド層）が複合されている場合には、メルトブロー層を含む最小単位で行った。バクテリア濾過効率（ＢＦＥ）の測定は、ＡＳＴＭ  Ｆ２１０１−０７に準拠して行った。平均（コントロールコロニー数）をＡ、平均（サンプルコロニー数）をＢとした場合、以下の式によりバクテリア濾過効率（ＢＦＥ）を得た。
バクテリア濾過効率（ＢＦＥ）（％）＝{（Ａ−Ｂ）／Ａ}×１００
また、このバクテリア濾過効率（ＢＦＥ）に基づいて、捕集性を○、△、×の３段階で判定した。この判定では、バクテリア濾過効率（ＢＦＥ）が９５％以上の場合を○、９０〜９４％の範囲内の場合を△、８９％以下の場合を×とした。
【００７２】
（抗菌試験）
抗菌試験では、マスクの本体部（口覆い部）の抗菌加工部分０．４ｇを試料として採取した。抗菌試験は、ＪＩＳ  Ｌ１９０２の菌液吸収法に準拠して行い、抗菌効果（活性値）を測定した。本試験では、生菌数の増殖値が１．０以上で有効とし、前記活性値として静菌活性値を測定した。なお、静菌活性値が２．０以上で抗菌効果があるものとした。
【００７３】
（ウィルス減少率の導出及び評価）
ウィルス減少率に関するインフルエンザウィルス不活化試験では、試料が撥水性を有している場合には、滅菌蒸留水をしみこませる必要があるため、マスクの本体部（口覆い部）から採取した試料に対して事前に親水性の処理を行った。親水性の処理は、活性剤としてＴｗｅｅｎ８０を用い、以下の要領で行った。Ｔｗｅｅｎ８０の溶液濃度を０．０５％とする。溶け難いので、ヒーター付マグネティックスターラーで弱加熱しながら溶かすか、最初にお湯で溶かす。そして、親水性の処理を行いたい材料をこの液体に漬け、オーブンを用いて９０℃で乾燥させて試料を得た。
【００７４】
試験は、以下のように行った。
供試ウィルスとして、インフルエンザＡ型ウィルス（Ｉｎｆｌｕｅｎｚａ  ｖｉｒｕｓ  Ａ／Ｈ１Ｎ１）を用いた。
インフルエンザウィルスは発育鶏卵の奨尿液腔に接種し、フラン器で培養後、奨尿液を採取し、密度勾配遠心法により精製したウィルス液を供試ウィルス液とした。ウィルス作用時間は２４時間とした。
（４ｃｍ×４ｃｍ）角の大きさに切断した試料をプラスチックシャーレに入れ、供試ウィルス液を、０．２ｍｌ添加した。さらに、（４ｃｍ×４ｃｍ）角のフィルムで試料の上面をカバーし、供試ウィルスと試料との接触効率を高めた。室温で２４時間作用させた後、５ｍｌのリン酸バッファサリン（ＰＢＳ；Ｐｈｏｓｈａｔｅ  ｂｕｆｆｅｒｅｄ  ｓａｌｉｎｅ）を加えた遠心管に試料とフィルムを移した。そして、ボルテックス・ミキサーで３０秒間ミキシングして供試ウィルスを洗い出し、定量試験用試料を得た。
なお、試料に関しては、必要に応じて上記（４ｃｍ×４ｃｍ）角以外の大きさのものを用いることもできる。
【００７５】
供試ウィルスを洗い出した上記定量試験用試料を原液とし、ＰＢＳで１０倍段階希釈を行った。そして、希釈したウィルス溶液とＭＤＣＫ（Ｍａｄｉｎ−Ｄａｒｂｙ  ｃａｎｉｎｅ  ｋｉｄｎｅｙ）細胞を９６穴ウエルプレートに植え込み、３７℃の炭酸ガスフラン器内で５日間培養した。培養後、ウエル中の細胞を、４％ホルマリン・０．１％クリスタルバイオレットで固定・染色し、水洗いした。その後、ウエルを乾燥させ、エタノールを各ウエルに５０ｍｌ加えた。そして、染色した非感染細胞から溶出させたクリスタルバイオレットの吸光度（ピーク波長５８５ｎｍ）を測定し、ウィルス感染価ＴＣＩＤ５０（組織培養５０％感染価）を求めて、試料１枚あたりのウィルス感染価（ＴＣＩＤ５０／枚）を算出した。
【００７６】
ウィルス減少率は、算出したウィルス感染価について、ブランク値に対する２４時間後のウィルス感染価の比率に基づいて、以下の式により算出した。
ウィルス減少率（％）＝１００−{（２４時間後のウィルス感染価）／（ブランク値）}
なお、抗ウィルス性に関しては、算出したウィルス減少率（％）に基づいて、○、△、×の３段階で判定した。この判定では、ウィルス減少率（％）が９０％以上の場合を○、１１〜８９％の範囲内の場合を△、１０％以下の場合を×とした。
【００７７】
実施例１〜１０および比較例１〜１０の各評価片を、前記導出した各種の測定値に基づいて、以下のように評価した。
【００７８】
（実施例１〜１０の評価結果）
実施例１の評価片については、ウィルス減少率が９９．９％、通気抵抗値が０．４１３ｃｃ／ｃｍ２／ｓｅｃ、ＢＦＥが９９．１％であった。
実施例２の評価片については、ウィルス減少率が９９．９％、通気抵抗値が０．４２１ｃｃ／ｃｍ２／ｓｅｃ、ＢＦＥが９９．３％であった。
実施例３の評価片については、ウィルス減少率が９０．２％、通気抵抗値が０．４１４ｃｃ／ｃｍ２／ｓｅｃ、ＢＦＥが９９．１％であった。
実施例４の評価片については、ウィルス減少率が９０．０％、通気抵抗値が０．４０９ｃｃ／ｃｍ２／ｓｅｃ、ＢＦＥが９９．０％であった。
実施例５の評価片については、ウィルス減少率が９９．９％、通気抵抗値が０．４２２ｃｃ／ｃｍ２／ｓｅｃ、ＢＦＥが９９．３％であった。
実施例６の評価片については、ウィルス減少率が９４．５％、通気抵抗値が０．４０１ｃｃ／ｃｍ２／ｓｅｃ、ＢＦＥが９８．１％であった。
実施例７の評価片については、ウィルス減少率が９９．９％、通気抵抗値が０．４２０ｃｃ／ｃｍ２／ｓｅｃ、ＢＦＥが９９．０％であった。
実施例８の評価片については、ウィルス減少率が９９．９％、通気抵抗値が０．４１６ｃｃ／ｃｍ２／ｓｅｃ、ＢＦＥが９９．１％であった。
実施例９の評価片については、ウィルス減少率が９９．９％、通気抵抗値が０．４１３ｃｃ／ｃｍ２／ｓｅｃ、ＢＦＥが９９．３％であった。
実施例１０の評価片については、ウィルス減少率が９９．９％、通気抵抗値が０．４０２ｃｃ／ｃｍ２／ｓｅｃ、ＢＦＥが９７．０％であった。
【００７９】
従って、実施例１〜１０の評価片は、いずれも抗ウィルス性、通気性及び捕集性の全てについての判定結果が○であり、これにより抗菌・抗ウィルス性能に優れ、また通気性及び捕集性に優れたマスクを提供するのに有効であることが確認された。また、実施例１〜１０の評価片はいずれも繊維切れ等の生産性についても問題ないレベルであった。
【００８０】
（比較例１の評価結果）
比較例１の評価片については、ウィルス減少率が１５．０％、通気抵抗値が０．４１２ｃｃ／ｃｍ２／ｓｅｃ、ＢＦＥが９６．１％であった。すなわち、比較例１の評価片は、特に繊維表面および不織布表面に抗菌剤が露出し難く、抗ウィルス性についての判定結果が△であった。したがって、比較例１の評価片は、抗菌・抗ウィルス性能が実施例１〜１０よりも劣ることが確認された。
【００８１】
（比較例２の評価結果）
比較例２の評価片については、ウィルス減少率が１０．０％、通気抵抗値が０．４３３ｃｃ／ｃｍ２／ｓｅｃ、ＢＦＥが９７．３％であった。すなわち、比較例２の評価片は、特に繊維表面および不織布表面に抗菌剤が露出し難く、抗ウィルス性についての判定結果が×であった。したがって、比較例２の評価片は、抗菌・抗ウィルス性能が実施例１〜１０よりも劣ることが確認された。また、比較例２の評価片は、繊維径が小さく繊維切れを生じやすいため、生産性が安定しない。
【００８２】
（比較例３の評価結果）
比較例３の評価片については、ウィルス減少率が１０．０％、通気抵抗値が０．４１４ｃｃ／ｃｍ２／ｓｅｃ、ＢＦＥが９７．１％であった。すなわち、比較例３の評価片は、特に繊維表面および不織布表面に抗菌剤が露出し難く、抗ウィルス性についての判定結果が×であった。したがって、比較例３の評価片は、抗菌・抗ウィルス性能が実施例１〜１０よりも劣ることが確認された。
【００８３】
（比較例４の評価結果）
比較例４の評価片については、ウィルス減少率が１２．０％、通気抵抗値が０．４０５ｃｃ／ｃｍ２／ｓｅｃ、ＢＦＥが９６．０％であった。すなわち、比較例４の評価片は、特に繊維表面および不織布表面に抗菌剤が露出し難く、抗ウィルス性についての判定結果が△であった。したがって、比較例４の評価片は、抗菌・抗ウィルス性能が実施例１〜１０よりも劣ることが確認された。
【００８４】
（比較例５の評価結果）
比較例５の評価片については、ウィルス減少率が７０．０％、通気抵抗値が０．４３４ｃｃ／ｃｍ２／ｓｅｃ、ＢＦＥが９７．０％であった。すなわち、比較例５の評価片は、特に繊維表面および不織布表面に抗菌剤が露出し難く、抗ウィルス性についての判定結果が△であった。したがって、比較例５の評価片は、抗菌・抗ウィルス性能が実施例１〜１０よりも劣ることが確認された。また、比較例５の評価片は、繊維径が小さく繊維切れを生じやすいため、生産性が安定しない。
【００８５】
（比較例６の評価結果）
比較例６の評価片については、ウィルス減少率が１０．０％、通気抵抗値が０．４０２ｃｃ／ｃｍ２／ｓｅｃ、ＢＦＥが９６．８％であった。すなわち、比較例６の評価片は、特に繊維表面および不織布表面に抗菌剤が露出し難く、抗ウィルス性についての判定結果が△であった。したがって、比較例６の評価片は、抗菌・抗ウィルス性能が実施例１〜１０よりも劣ることが確認された。また、比較例６の評価片は、捕集性についての判定結果が△であり、捕集性が実施例１〜１０よりも劣ることが確認された。
【００８６】
（比較例７の評価結果）
比較例７の評価片については、ウィルス減少率が９８．０％、通気抵抗値が０．４０８ｃｃ／ｃｍ２／ｓｅｃ、ＢＦＥが９５．０％であった。すなわち、比較例７の評価片は、抗ウィルス性、通気性および捕集性については効果があるものの、繊維径が小さく繊維切れを生じやすいため、生産性が安定しないというデメリットがある。
【００８７】
（比較例８の評価結果）
比較例８の評価片については、ウィルス減少率が９９．０％、通気抵抗値が０．４０７ｃｃ／ｃｍ２／ｓｅｃ、ＢＦＥが９１．３％であった。すなわち、比較例８の評価片は、捕集性についての判定結果が△であり、捕集性が実施例１〜１０より劣ることが確認された。
【００８８】
（比較例９の評価結果）
比較例９の評価片については、ウィルス減少率が９９．０％、通気抵抗値が０．４１１ｃｃ／ｃｍ２／ｓｅｃ、ＢＦＥが９２．０％であった。すなわち、比較例９の評価片は、捕集性についての判定結果が△であり、捕集性が実施例１〜１０よりも劣ることが確認された。また、比較例９の評価片は、繊維径が小さく繊維切れを生じやすいため、生産性が安定しない。
【００８９】
（比較例１０の評価結果）
比較例１０の評価片については、ウィルス減少率が９９．０％、通気抵抗値が０．４０１ｃｃ／ｃｍ２／ｓｅｃ、ＢＦＥが９５．９％であった。すなわち、比較例１０の評価片は、捕集性についての判定結果が△であり、捕集性が実施例１〜１０より劣ることが確認された。
【００９０】
本実施の形態のマスク１は、上記構成を採用することによって、着用者の呼吸によりマスク外表面から着用者の口元へ向けて空気の流れが形成されるとき、細菌やウィルスを含む飛沫は、疎水性繊維あるいは撥水性繊維からなる外層シート１１によって吸収されることなく（マスク外表面に留まることなく）、中間層シート１３側へと誘導される。従って、マスク着脱時に着用者が本体部（マスクカップ）に触った場合でも、二次感染が防止される。
【００９１】
また、実施例１〜１０および比較例１〜１０の各評価片に関する上記の評価結果から、中間層シート１３の第１の繊維層１４の繊維径を０．５〜２．８μｍの範囲内に設定し、また、繊維径に対する無機系抗菌剤の粒子径の比率を０．１〜６．０の範囲内に設定することによって、あるいは、中間層シート１３の第１の繊維層１４の繊維径を０．５〜２．８μｍの範囲内に設定し、また、無機系抗菌剤の粒子径を０．２〜６．０μｍの範囲内に設定することによって、高い抗菌作用、抗ウィルス作用を発揮させることができるとともに、通気性、捕集性および生産性の向上を図ることが可能となる。
【００９２】
特に、抗菌作用、抗ウィルス作用に関しては、上記のように構成することによって、繊維表面に無機系抗菌剤を効果的に露出させることができ、無機系抗菌剤が有する、細菌やウィルスなどの病原体に対する本来の抗菌作用、抗ウィルス作用を十分に発揮させることが可能となる。また、同じ抗菌作用、抗ウィルス作用を得る場合には、無機系抗菌剤の配合比率を抑えることが可能となり、製品コストの低減効果が高まる。
また、上記のように構成することによって、生産性や性能の向上を図ることも可能となる。例えば、第１の繊維層１４の繊維径が上記の範囲内に設定されている場合には、上記の範囲より小さく設定されている場合に比べて、繊維切れ等による生産性の低下を防止することができる。また、第１の繊維層１４の繊維径が上記の範囲内に設定されている場合には、上記の範囲より大きく設定されている場合に比べて、無機系抗菌剤を繊維表面に効果的に露出させることができ、無機系抗菌剤の有する抗菌作用、抗ウィルス作用を十分に発揮させることができる。また、第１の繊維層１４の無機系抗菌剤の粒子径が上記の範囲内に設定されている場合には、上記の範囲より大きく設定されている場合に比べて、繊維切れ等による生産性の低下を防止することができる。また、第１の繊維層１４の無機系抗菌剤の粒子径が上記の範囲内に設定されている場合には、上記の範囲より小さく設定されている場合に比べて、無機系抗菌剤を繊維表面に効果的に露出させることができ、無機系抗菌剤の有する抗菌作用、抗ウィルス作用を十分に発揮させることができる。
【００９３】
（他の実施の形態）
本発明は、上記の実施の形態の構成に限定されるものではなく、種々の応用や変形が考えられる。例えば、上記実施の形態を応用した次の各形態を実施することもできる。
【００９４】
上記実施の形態では、外層シート１１および内層シート１２を、加圧ロールによるポイントボンド加工がなされた低密度のポイントボンド不織布シートによって構成する場合について記載したが、外層シート１１および内層シート１２は、繊維径が１０〜４０μｍの範囲内の不織布によって形成することができればよく、ポイントボンド不織布シート以外の不織布シートによって構成することができる。例えば、スパンレース法により製造されたスパンレース不織布シート、エアスルー法により製造されたエアスルー不織布シート、スパンボンド法により製造されたスパンボンド不織布シートによって外層シート１１や内層シート１２を構成することもできる。
【００９５】
また、上記実施の形態では、中間層シート１３の第１の繊維層１４を第２の繊維層１５よりも外層シート１１側（外側）に配設する場合について記載したが、製品仕様等に応じて、第２の繊維層１５を第１の繊維層１４よりも外層シート１１側（外側）に配設することもできる。
【００９６】
また、上記実施の形態では、外層シート１１および内層シート１２の双方を、繊維径が１０〜４０μｍの範囲内で、ポアサイズが６０〜１００μｍの範囲内とされた繊維によって構成する場合について記載したが、外層シート１１および内層シート１２の繊維径やポアサイズは、上記範囲以外に設定することもできる。
【００９７】
また、上記実施の形態では、外層シート１１と中間層シート１３との間および内層シート１２と中間層シート１３との間の両部位に接合部１６を設ける場合について記載したが、接合部１６の両方あるいは少なくとも一方を省略することもできる。
【００９８】
また、上記実施の形態では、マスクの捕集性の向上を図るべく、中間層シート１３に対しエレクトレット化処理を施す場合について記載したが、このエレクトレット化処理を施すか否かは必要に応じて適宜選択することが可能である。例えば、所望の捕集性能を満たすような場合においては、このエレクトレット化処理を省略することもできる。
【００９９】
また、上記実施の形態では、右側シート片１０ａおよび左側シート片１０ｂを熱溶着接合することによってマスク本体部１０を形成する場合について記載したが、マスク本体部は、熱溶着をはじめとする各種の接合方法を用いて、少なくとも１つのシート片の全部または一部を接合することによって形成することができる。
【０１００】
また、上記実施の形態では、一回使用ないし数回使用を目安とした使い捨てタイプのマスクについて記載したが、マスク本体部や耳掛け部の素材を適宜選択することによって、洗濯などを行って繰り返し使用可能なタイプのマスクに対し本発明を適用することもできる。また、上記実施の形態では、マスク本体部が立体形状であるマスクについて記載したが、マスク本体部が平面形状とされるマスクに対し本発明を適用することも可能である。
【符号の説明】
【０１０１】
１…マスク
１０…マスク本体部
１０ａ…右側シート片
１０ｂ…左側シート片
１０ｃ…接合縁
１１…外層シート
１２…内層シート
１３…中間層シート
１４…第１の繊維層
１５…第２の繊維層
１６…接合部
２０…耳掛け部
２１…開口
【図１】
2011016462.tif 000003
【図２】
2011016462.tif 000004
【国際調査報告】
2011016462.tif 000005
2011016462.tif 000006